СПОСОБ ПОЛУЧЕНИЯ МАТОЧНОЙ СМЕСИ СИНТЕТИЧЕСКОГО ДИЕНОВОГО ЭЛАСТОМЕРА И ОКСИДА КРЕМНИЯ

1. Способ получения маточной смеси синтетического диенового эластомера и оксида кремния, включающий следующие последовательные этапы:
- легирование оксида кремния по меньшей мере двухвалентным металлом,
- получение по меньшей мере одной дисперсии легированного таким способом оксида кремния в воде,
- приведение в контакт и смешивание латекса синтетического диенового эластомера и водной дисперсии легированного оксида кремния для получения коагулята,
- извлечение коагулята,
- высушивание извлеченного коагулята для получения маточной смеси.
2. Способ по п.1, в котором этап извлечения коагулята осуществляют операцией фильтрации.
3. Способ по п.1, в котором этап извлечения коагулята осуществляют операцией центрифугирования.
4. Способ по любому из пп.1-3, в котором латекс синтетического эластомера является латексом бутадиен-стирольного сополимера, SBR.
5. Способ по п.4, в котором латекс синтетического эластомера является SBR, полученным в эмульсии.
6. Способ по п.5, в котором оксид кремния является осажденным оксидом кремния.
7. Способ по п.4, в котором металл является алюминием.
8. Способ по п.7, в котором удовлетворяется одно из следующих условий:
(i) pH композиции составляет от 3,5 до 5,5, и степень легирования оксида кремния алюминием больше или равна 0,5 вес.%;
(ii) pH композиции выше 5,5, и степень легирования оксида кремния алюминием больше или равна (2*рН-10).
9. Способ по п.1, в котором количество оксида кремния на стадии контакта двух дисперсий составляет от 20 phr до 150 phr (частей на сто весовых частей эластомера).
10. Способ по п.9, в котором количество оксида кремния на стадии контакта двух дисперсий составляет от 30 phr до 100 phr.
11. Способ по п.10, в котором количество оксида кремния на стадии контакта двух дисперсий составляет от 30 phr до phr.
12. Способ по п.4, в котором водную дисперсию связывающего агента добавляют до или на стадии контакта водной дисперсии легированного оксида кремния и латекса SBR.
13. Маточная смесь синтетического диенового эластомера и оксида кремния, полученная по любому из пп.1-12.
14. Маточная смесь по п.13, в которой содержание оксида кремния составляет от 20 phr до 150 phr.
15. Маточная смесь по п.14, в которой содержание оксида кремния составляет от 30 phr до 100 phr.
16. Маточная смесь по 15, в которой содержание оксида кремния составляет от 30 phr до 90 phr, предпочтительно от 30 до 70 phr.
17. Каучуковая композиция на основе по меньшей мере одной маточной смеси синтетического диенового эластомера и оксида кремния, полученной по любому из пп.1-12.
18. Готовое изделие или полупродукт, содержащие композицию по п.17.
19. Поверхность качения шины, содержащая композицию по п.17.
20. Шина или полупродукт, содержащие по меньшей мере одну каучуковую композицию по п.17.